(57)【要約】【課題】  硬度が高く、耐摩耗特性に優れた鋳鉄材、および該鋳鉄材より構成されるフローティングシール等のシール材を提供すること。【解決手段】  Ｃ、Ｓｉ、Ｍｎ、Ｎｉ、Ｃｒ、および残部がＦｅと不可避的不純物とからなる鋳鉄材であって、前記Ｃ、Ｓｉ、Ｍｎ、ＮｉおよびＣｒの含有量が、前記鋳鉄材全体に対して、Ｃ：２．９〜３．８重量％、Ｓｉ：１．０〜２．５重量％、Ｍｎ：０〜０．８重量％（ただし、０は含まず）、Ｎｉ：３．５〜５．０重量％、Ｃｒ：２．６〜５．５重量％であることを特徴とする鋳鉄材。【選択図】        図１
2005240065.tif 000002
【特許請求の範囲】
【請求項１】
Ｃ、Ｓｉ、Ｍｎ、Ｎｉ、Ｃｒ、および残部がＦｅと不可避的不純物とからなる鋳鉄材であって、
前記Ｃ、Ｓｉ、Ｍｎ、ＮｉおよびＣｒの含有量が、前記鋳鉄材全体に対して、
Ｃ：２．９〜３．８重量％、
Ｓｉ：１．０〜２．５重量％、
Ｍｎ：０〜０．８重量％（ただし、０は含まず）、
Ｎｉ：３．５〜５．０重量％、
Ｃｒ：２．６〜５．５重量％、
であることを特徴とする鋳鉄材。
【請求項２】
前記不可避不純物中のＰおよびＳの含有量が、前記鋳鉄材全体に対して、
Ｐ：０．５重量％以下、
Ｓ：０．５重量％以下、
である請求項１に記載の鋳鉄材。
【請求項３】
基地組織が、パーライト、ベイナイトおよびマルテンサイトから選ばれる組織、またはこれらの混合組織であり、
かつ、樹枝状のセメンタイトとＣｒの炭化物とからなる微細化組織を有する請求項１または２に記載の鋳鉄材。
【請求項４】
前記鋳鉄材の硬度が、ＨＲＣで６２以上である請求項１〜３のいずれかに記載の鋳鉄材。
【請求項５】
請求項１〜４のいずれかに記載の鋳鉄材で構成されたシール材。
【請求項６】
請求項５に記載のシール材で構成されたフローティングシールリング。
【請求項７】
Ｃ、Ｓｉ、Ｍｎ、Ｎｉ、Ｃｒ、および残部がＦｅと不可避的不純物とからなる金属溶浴を、鋳型に鋳込み、冷却固化させる工程を有するシール材の製造方法であって、
前記Ｃ、Ｓｉ、Ｍｎ、ＮｉおよびＣｒの含有量が、前記金属溶浴全体に対して、
Ｃ：２．９〜３．８重量％、
Ｓｉ：１．０〜２．５重量％、
Ｍｎ：０〜０．８重量％（ただし、０は含まず）、
Ｎｉ：３．５〜５．０重量％、
Ｃｒ：２．６〜５．５重量％、
であり、
冷却固化させる際に、前記シール材の摺動面位置の冷却速度を、他の部分と比較して、速くすることを特徴とするシール材の製造方法。
【発明の詳細な説明】
【技術分野】
【０００１】
本発明は、鋳鉄材、フローティングシール等のシール材およびその製造方法に係り、さらに詳しくは、硬度が高く、耐摩耗特性および耐アブレーシブ性に優れた鋳鉄材、シール材およびその製造方法に関する。
【背景技術】
【０００２】
フローティングシール装置は、建設機械、車両等のトラックローラー用のシールとして使用され、ローラー内部への泥水や土砂等の侵入を防止すること、およびローラー内部に充填されている潤滑油の外部への漏洩を防止することを目的としている。フローティングシール装置は、一対の固定側フローティングシールリングおよび回転側フローティングシールリングからなり、シャフトの外周に、シャフトに接触しない状態、すなわち、シャフトから浮いた状態で設置される。また、上記固定側および回転側の各フローティングシールリングは、それぞれ対向面として、互いに摺動接触可能な摺動面を有しており、この摺動面を介し、相互に対向させた状態で使用される。
【０００３】
上記固定側および回転側の各フローティングシールリングは、Ｏ−リングを介し、それぞれ、固定側の機構、および回転側の機構に組み込まれており、両フローティングシールリングは、摺動面を介して、Ｏ−リングの弾性力により、圧接されている。したがって、回転時、非回転時に関わらず、固定側の機構と回転側の機構との間のシールをすることができ、ローラー内部への泥水や土砂等の侵入、および潤滑油の外部への漏洩を防止することが可能となる。
【０００４】
このようなフローティングシールリングを構成する材料には、硬度が高く、耐摩耗特性や耐アブレーシブ性等に優れていること等が必要とされており、従来より、鋳造法により製造される鋳鉄等が使用されている。このような鋳鉄としては、たとえば、高クロム鋳鉄、クロム−モリブテン鋳鉄およびニッケル−クロム鋳鉄等が使用されている（たとえば、特許文献１、特許文献２）。
【０００５】
高クロム鋳鉄やクロム−モリブテン鋳鉄は、高硬度を有する材料であり、特に、高クロム鋳鉄とほぼ同様の組織を有し、かつ、Ｍｏの含有量が２〜４重量％であるクロム−モリブテン鋳鉄は、ＨＲＣで６４程度と高い強度を有する。しかしながら、高クロム鋳鉄やクロム−モリブテン鋳鉄は、硬度を高めるために、焼入れ等の熱処理が行われており、この熱処理により材質自体に大きな内部負荷が掛かるため、物理強度が非常に脆くなる傾向にある。
【０００６】
ニッケル−クロム鋳鉄としては、たとえば、ニハード鋳鉄等が挙げられる。ニハード鋳鉄は、Ｎｉの含有量が３．５〜５．０重量％程度であり、マルテンサイト基地を有する鋳鉄であり、耐摩耗性に優れている。しかしながら、ニハード鋳鉄も、上述した高クロム鋳鉄と同様に、靱性や耐摩耗性の向上を目的として、低温焼きなまし等の熱処理が行われているため、高硬度を有する一方で、物理強度が非常に脆くなる傾向にある。
【０００７】
また、特許文献３には、粉末冶金法により製造される焼結合金を、構成材料として使用したフローティングシールリングが開示されている。このような焼結合金製のフローティングシールリングは、上述した鋳造法により製造される鋳鉄製のフローティングシールリングと比較して、材料組成の自由度が高いため、寸法精度に優れるという利点を有する。また、粉末冶金法により製造される焼結合金の物理特性は材料組成に依存するため、焼結合金の物理特性を変化させるためには、材料組成を調整する必要がある。しかしながら、材料組成の調整だけでは、物理特性の向上には限界があり、したがって、フローティングシールリングを構成する材料として焼結合金を使用した場合においては、耐摩耗性等の特性が不十分であった。
【０００８】
【特許文献１】特開平６−１０９１４１号公報
【特許文献２】特開平６−１１４５３８号公報
【特許文献３】特開２００２−０９８２３６号公報
【発明の開示】
【発明が解決しようとする課題】
【０００９】
本発明は、以上のような問題点に鑑みてなされたものであって、その目的は、硬度が高く、耐摩耗特性や耐アブレーシブ性に優れた鋳鉄材、該鋳鉄材から構成されるフローティングシール等のシール材およびその製造方法を提供することである。
【課題を解決するための手段】
【００１０】
本発明者等は、フローティングシール等のシール材に用いられる鋳鉄材において、Ｃｒ以外の元素の含有量を、上記ニハード鋳鉄と同程度とし、Ｃｒの含有量を、鋳鉄全体に対して２．６〜５．５重量％とすることにより、上記目的を達成できることを見出し、本発明を完成させるに至った。
【００１１】
すなわち、本発明の鋳鉄材は、
Ｃ、Ｓｉ、Ｍｎ、Ｎｉ、Ｃｒ、および残部がＦｅと不可避的不純物とからなる鋳鉄材であって、
前記Ｃ、Ｓｉ、Ｍｎ、ＮｉおよびＣｒの含有量が、前記鋳鉄材全体に対して、
Ｃ：２．９〜３．８重量％、
Ｓｉ：１．０〜２．５重量％、
Ｍｎ：０〜０．８重量％（ただし、０は含まず）、
Ｎｉ：３．５〜５．０重量％、
Ｃｒ：２．６〜５．５重量％、
であることを特徴とする。
【００１２】
本発明に係る鋳鉄材において、
前記不可避不純物中のＰおよびＳの含有量が、前記鋳鉄材全体に対して、
Ｐ：０．５重量％以下、
Ｓ：０．５重量％以下、
であることが好ましい。
【００１３】
Ｐは、鉄と化合してステダイト（Ｆｅ３Ｐ）を形成し、鋳鉄の切削性を減少させたり、鋳鉄を脆くする傾向がある。Ｓは、鋳鉄の凝固点を高くし、金属溶浴（溶湯）の流動性を悪化させたり、鋳造後の鋳鉄を脆くする傾向がある。したがって、鋳鉄中の不可避不純物中のＰおよびＳの含有量は、少ない方が好ましい。
【００１４】
本発明に係る鋳鉄材において、好ましくは、
基地組織が、パーライト、ベイナイトおよびマルテンサイトから選ばれる組織、またはこれらの混合組織であり、
かつ、樹枝状のセメンタイトとＣｒの炭化物とからなる微細化組織を有する。
【００１５】
本発明において、上記基地組織は、より好ましくは、マルテンサイトを主体とする混合組織であり、さらに好ましくは、マルテンサイトを主体とするパーライトとマルテンサイトとの混合組織である。
【００１６】
本発明に係る鋳鉄材において、好ましくは、
前記鋳鉄材の硬度が、ＨＲＣで６２以上、より好ましくは６５以上である。
【００１７】
本発明のシール材は、上記いずれかに記載の鋳鉄材で構成されている。シール材としては、特に限定されないが、たとえば、メカニカルシール、フローティングシール等が例示され、特にトラックローラ用フローティングシールであることが好ましい。
【００１８】
本発明のフローティングシールリングは、上記のシール材から構成されており、硬度が高く、耐摩耗特性や耐腐食性に優れているため、たとえば、建設機械、車両等のトラックローラー用のシールとして好適に使用される。
【００１９】
本発明のシール材の製造方法は、
Ｃ、Ｓｉ、Ｍｎ、Ｎｉ、Ｃｒ、および残部がＦｅと不可避的不純物とからなる金属溶浴を、鋳型に鋳込み、冷却固化させる工程を有するシール材の製造方法であって、
前記Ｃ、Ｓｉ、Ｍｎ、ＮｉおよびＣｒの含有量が、前記金属溶浴全体に対して、
Ｃ：２．９〜３．８重量％、
Ｓｉ：１．０〜２．５重量％、
Ｍｎ：０〜０．８重量％（ただし、０は含まず）、
Ｎｉ：３．５〜５．０重量％、
Ｃｒ：２．６〜５．５重量％、
であり、
冷却固化させる際に、前記シール材の摺動面位置の冷却速度を、他の部分と比較して、速くすることを特徴とするシール材の製造方法。
【００２０】
本発明のシール材の製造方法においては、金属溶浴を本発明の組成範囲とし、シール面となる摺動面位置を、他の部分と比較して速い冷却速度で、強制的・優先的に冷却するため、摺動面に微細化組織を形成することが可能となり、特に、摺動面の硬度および耐摩耗性の向上を図ることが可能となる。また、上記微細化組織としては、樹枝状セメンタイトとＣｒを主とする微細炭化物とが分散し、かつ、基地組織が、パーライト、ベイナイトおよびマルテンサイトから選ばれる組織、またはこれらの混合組織であることが好ましい。
【００２１】
本発明に係るシール材の製造方法において、
前記不可避不純物中のＰおよびＳの含有量が、前記鋳鉄材全体に対して、
Ｐ：０．５重量％以下、
Ｓ：０．５重量％以下、
であることが好ましい。
【００２２】
本発明に係るシール材の製造方法において、
前記シール材の摺動面位置の冷却速度（℃／分）をＣＲ１とし、摺動面位置以外の他の部分の冷却速度（℃／分）をＣＲ２としたときに、１≦ＣＲ１／ＣＲ２≦２．５とすることが好ましい。
【００２３】
あるいは、本発明に係るシール材の製造方法において、好ましくは、
摺動面位置を冷却固化させる際の冷却速度が、３００〜７００℃／分、より好ましくは５００〜７００℃／分である。
【発明の効果】
【００２４】
本発明によれば、鋳鉄材を構成する成分組成を上記所定範囲、すなわち、Ｃｒ以外の元素の含有量を、ニハード鋳鉄と同程度とし、Ｃｒの含有量を鋳鉄全体に対して２．６〜５．５重量％とすることにより、硬度が高く、耐摩耗特性や耐アブレーシブ性に優れた鋳鉄材を提供することができる。また、シール材を構成する材料として、本発明の鋳鉄材を使用することにより、上記特性を有するフローティングシール等のシール材を提供することができる。
【００２５】
さらに、本発明のシール材の製造方法によると、金属溶浴を本発明の組成範囲とし、シール材のシール面となる摺動面を、他の部分と比較して速い冷却速度で、
強制的・優先的に冷却するため、該摺動面に微細化組織を形成することが可能となり、特に、摺動面の硬度が高く、耐摩耗特性や耐アブレーシブ性に優れたフローティングシール等のシール材を提供することができる。
【発明を実施するための最良の形態】
【００２６】
以下、本発明を、図面に示す実施形態に基づき説明する。
図１は本発明の一実施形態に係るフローティングシール装置の断面図、
図２（Ａ）、図２（Ｂ）は本発明の実施例および比較例の試料の耐摩耗試験後の摺動面の摩耗状態の表面高さを表す図、
図３（Ａ）、図３（Ｂ）は本発明の実施例および比較例の試料の耐摩耗試験後のシールバンドの内径側移動量を示す図である。
【００２７】
フローティングシール装置１
図１に示すように、本発明の一実施形態に係るフローティングシール装置１は、一対の固定側フローティングシールリング２および回転側フローティングシールリング７とを有し、各フローティングシールリングは、シャフト２０の外周に、シャフト２０に接触しない状態、すなわち、シャフト２０から浮いた状態で設置される。
【００２８】
固定側フローティングシールリング２は、Ｏ−リング１８を介して、固定ハウジング１２と組み合わされており、一方、回転側フローティングシールリング７は、Ｏ−リング１９を介して、回転ハウジング１５と組み合わされている。
【００２９】
固定側フローティングシールリング２は、内径がシャフト２０の外径よりも大径きい環状構造を有し、外周面には所定の深さの溝３が設けられている。この溝３の底面は、回転側フローティングシールリング７から離れるに従って漸次シャフト２０に近づくテーパ面４が、形成されている。
【００３０】
同様に、回転側フローティングシールリング７も、内径がシャフト２０の外径よりも大径きい環状構造を有し、外周面には所定の深さの溝８が設けられており、この溝８には、テーパ面９が形成されている。
【００３１】
固定側フローティングシールリング２および回転側フローティングシールリング７は、それぞれの対向面のうち外周側の部分にそれぞれ摺動面５および摺動面１０を有し、両フローティングシールリングは、それぞれ摺動面５および摺動面１０を介して、互いに対向している。
【００３２】
また、固定側フローティングシールリング２の回転側フローティングシールリング７との対向面のうち摺動面５に連続する内周側の部分には、シャフト２０に近づくに従って漸次回転フローティングシート７から離れるテーパ面６が形成されている。
【００３３】
同様に、回転側フローティングシールリング７の固定側フローティングシールリング２との対向面のうち摺動面１０に連続する内周側の部分には、テーパ面１１が形成されている。
【００３４】
固定ハウジング１２は、シャフト２０の一端部に固定されており、内周面で固定側フローティングシールリング２の外周面を包囲している。固定ハウジング１２の内周面には所定の深さの溝１３が設けられており、この溝１３は、固定側フローティングシールリング２の外周面の溝３の底面と同一方向に傾斜するテーパ面１４が形成されている。
【００３５】
回転ハウジング１５は、シャフト２０の他端部に軸受（図示せず）を介して回転自在に設けられるものであって、内周面で回転側フローティングシールリング７の外周面を包囲している。回転ハウジング１５の内周面には所定の深さの溝１６が全周に渡って設けられるており、この溝１６は、回転側フローティングシールリング７の外周面の溝８の底面と同一方向に傾斜するテーパ面１７が形成されている。
【００３６】
また、固定側フローティングシールリング２と固定ハウジング１２、および回転側フローティングシールリング７と回転ハウジング１５は、それぞれ、Ｏ−リング１８およびＯ−リング１９を介して、組み合わされており、このＯ−リング１８および１９は、弾性力を有する材料から構成されている。そして、このＯ−リング１８および１９の弾性力により、固定側フローティングシールリング２と回転側フローティングシールリング７とが、摺動面５および摺動面１０を介して、圧接されており、両摺動面５、１０間が、回転ハウジング１５の回転時、非回転時に関わらずシールされる構成となっている。
【００３７】
固定側および回転側フローティングシールリング２，７
固定側フローティングシールリング２および回転側フローティングシールリング７は、本発明の鋳鉄材から構成される。
本発明の鋳鉄材は、Ｃ（炭素）、Ｓｉ（珪素）、Ｍｎ（マンガン）、Ｎｉ（ニッケル）、Ｃｒ（クロム）、および残部がＦｅ（鉄）と不可避的不純物とからなる。
【００３８】
Ｃ（炭素）は、その含有量を変化させることにより、チル組織を構成するセメンタイト等の炭化物の量を制御することができ、また、Ｃは、結晶粒の樹状晶化を促進し、母材組織を調整する効果を有する。Ｃの含有量は、鋳鉄材全体に対して、２．５〜４．０重量％であり、好ましくは２．９〜３．８重量％、より好ましくは３．２〜３．７重量％である。Ｃの含有量が少なすぎると、微細化組織中のセメンタイトの含有量が少なくなり、耐摩耗性や母材の被削性が悪化する傾向にある。含有量が多すぎると、チル組織中のセメンタイトが粗大化し、微細化組織中に再溶融による巣が生じ易くなったり、さらに、黒鉛量が多くなり、鋳鉄の強度が低下する傾向にある。
【００３９】
Ｓｉ（珪素）は、銑鉄中から炭素を遊離させ、鋳造後の鋳鉄の黒鉛化を促進する効果を有すると同時に、結晶粒を樹状晶化または柱状晶化する効果を有する。Ｓｉの含有量は、鋳鉄材全体に対して、１．０〜３．０重量％であり、好ましくは１．５〜２．５重量％、より好ましくは２．０〜２．５重量％である。Ｓｉの含有量が少なすぎると、母材の硬化が促進せず、母材自体が微細化し、被削性が著しく低下する傾向にあり、含有量が多すぎると、炭素の遊離が過剰に進行し、靱性が低下する傾向にある。
【００４０】
Ｍｎ（マンガン）は、Ｓ（硫黄）と化合して硫化マンガンを形成し、鋳鉄中へのＳの混入による悪影響を抑制する効果、組織を微細化する効果、およびＮｉ添加による黒鉛化を抑制し、基地を改善する効果を有する。Ｍｎの含有量は、鋳鉄材全体に対して、０〜０．８重量％（ただし、０は含まず）とすることが望ましい。Ｍｎの含有量が多すぎると、組織の微細化が顕著に起こり、鋳鉄が脆化したり、切削性が低下する傾向にある。
【００４１】
Ｎｉ（ニッケル）は、鋳鉄中で炭化物を形成しないため、黒鉛化を促進し、白銑化を抑制する効果や、組織および硬度を均一化する効果がある。Ｎｉの含有量は、鋳鉄材全体に対して、３．５〜５．５重量％であり、好ましくは４．０〜５．０重量％、より好ましくは４．２〜４．５重量％である。特に、Ｎｉの含有量を上記範囲とすることにより、基地をマルテンサイト化することが可能となる。Ｎｉの含有量が少なすぎると、上記効果が得られなくなる傾向にあり、含有量が多すぎると、基地中残留オーステナイトがベイナイト化し、鋳鉄の強度が低下する傾向にある。
【００４２】
Ｃｒ（クロム）は、高硬度で微細な炭化物を形成し、耐摩耗特性や基地強度を向上させる効果を有する。Ｃｒの含有量は、鋳鉄材全体に対して、２．０〜６．５重量％であり、好ましくは２．５〜６．０重量％、より好ましくは２．６〜５．５重量％である。Ｃｒの含有量を２．０重量％以上、好ましくは２．５重量％以上、より好ましくは２．６重量％以上とすることにより、セメンタイトにＣｒの炭化物を固溶させることが可能となる。特に、このＣｒの炭化物が固溶したセメンタイトと、マルテンサイト基地とが組み合わさることにより、鋳鉄の硬度を向上する効果が得られる。Ｃｒの含有量が少なすぎると、上記効果が得られなくなる傾向にあり、含有量が多すぎると、母材の鋳放し硬さが高くなり過ぎて、切削性が悪化し、切削が困難となる傾向にある。
【００４３】
本発明において、特に、Ｎｉの含有量を上記範囲とすることにより、鋳鉄材の基地をマルテンサイト化することが可能となり、マルテンサイト化することにより、高強度化を図ることが可能となる。その一方で、Ｎｉは、黒鉛化を促進する効果も有するため、黒鉛化した炭素の量が、多くなりすぎると、鋳鉄材の強度が低下する傾向にある。
そこで、本発明では、上記所定量のＣｒをさらに添加するため、Ｃｒが炭素と化合して炭化物を形成し、Ｎｉ添加に起因する黒鉛量の増加を抑えることができる。それとともに、Ｃｒを上記所定量添加することにより、微細かつ高強度な炭化物が形成されるため、耐摩耗性を向上することが可能となる。そして、特に、このＣｒの炭化物がセメンタイトに固溶し、マルテンサイト基地と組み合わさることにより、鋳鉄の硬度を向上させることが可能となる。
【００４４】
また、後に詳述するが、鋳鉄の成分組成を上記所定範囲内とし、その製造工程において、金属溶浴を冷却固化する際に、摺動面５，１０を他の部分と比較して速い冷却速度で、強制的・優先的に冷却することにより、摺動面の鋳鉄組織を微細化組織とすることができ、摺動面の硬度や耐摩耗特性を、特に向上することが可能となる。
【００４５】
上記不可避不純物としては、たとえば、Ｐ（リン）やＳ（硫黄）等が挙げられ、これらの不可避不純物の含有量は、少ないほうが好ましい。
Ｐは、鉄と化合してステダイト（Ｆｅ３Ｐ）を形成し、鋳鉄の切削性を減少させたり、鋳鉄を脆くする傾向がある。したがって、Ｐの含有量は、少ないほうが望ましく、好ましくは、鋳鉄材全体に対して、０．５重量％以下、より好ましくは０．３重量％以下である。
【００４６】
Ｓは、鋳鉄の凝固点を高くし、金属溶浴の流動性を悪化させたり、鋳造後の鋳鉄を脆くする傾向がある。したがって、Ｓの含有量は、少ないほうが望ましく、好ましくは、鋳鉄材全体に対して、０．１重量％以下、より好ましくは０．５重量％以下、さらに好ましくは０．０５重量％以下、特に好ましくは０．０２重量％以下である。
【００４７】
本実施形態においては、固定側および回転側のフローティングシールリング２，７を構成する材料として、本発明の鋳鉄材を使用するため、硬度を高くすることが可能となる。フローティングシールリングの硬度を、ロックウェル硬さＨＲＣで、好ましくは６２以上、より好ましくは６４以上、さらに好ましくは６５以上とすることができる。
【００４８】
固定側および回転側フローティングシールリング２，７の製造方法
本実施形態のフローティングシール装置１を構成する固定側および回転側フローティングシールリング２，７は、鋳鉄を構成する原材料を準備し、これを溶解して金属溶浴（浴湯）とし、この金属溶浴を鋳型内にて冷却固化することにより製造される。
【００４９】
まず、鋳造後の鋳鉄の組成が上述した組成となるように、原材料を準備し、これらの原材料を溶解炉等にて溶解し、金属溶浴とする。原材料としては、特に限定されないが、コークス、銑鉄、合金鉄等が挙げられる。
【００５０】
次いで、上記にて得られた金属溶浴を、鋳型に鋳込み、その後、鋳型内にて冷却固化し、鋳鉄材から構成されるフローティングシールリングを得る。本実施形態においては、鋳型内において、金属溶浴を冷却固化する際に、それぞれシール面となる摺動面５，１０が、他の部分と比較して速い冷却速度で、強制的・優先的に冷却されるような構造を有する鋳型を使用し、該摺動面位置を、他の部分と比較して優先的に冷却することが好ましい。上記鋳型において、摺動面位置を強制的・優先的に冷却させる方法としては、たとえば、摺動面位置付近に冷媒を流して冷却する方法や、金型鋳造法、遠心鋳造法等が挙げられる。
【００５１】
このような鋳型を使用し、摺動面５，１０を、他の部分と比較して速い冷却速度で、強制的・優先的に冷却することにより、フローティングシールリングの摺動面に微細化組織を形成することが可能となる。このような微細化組織としては、樹枝状セメンタイトとＣｒを主とする微細炭化物とが分散し、かつ、基地組織が、パーライト、ベイナイトおよびマルテンサイトから選ばれる組織、またはこれらの混合組織であることが好ましい。
【００５２】
上記冷却固化を行う際の、冷却速度としては、たとえば、前記シール材の摺動面位置の冷却速度（℃／分）をＣＲ１とし、摺動面位置以外の他の部分の冷却速度（℃／分）をＣＲ２としたときに、好ましくは１≦ＣＲ１／ＣＲ２≦２．５、より好ましくは１≦ＣＲ１／ＣＲ２≦２．０、さらに好ましくは１＜ＣＲ１／ＣＲ２≦２．０の関係とすることができる。
【００５３】
あるいは、摺動面５，１０の冷却速度は、好ましくは３００〜７００℃／分、より好ましくは５００〜７００℃／分である。冷却速度が、遅すぎても、速すぎても上述した微細化組織が形成され難くなる傾向にあるため、冷却速度は上記範囲とすることが好ましい。
【００５４】
なお、本実施形態においては、上記冷却条件により、摺動面５，１０に上述した微細化組織が形成させることが重要であり、したがって、上記条件による冷却は、微細化組織が形成される温度である４００〜５００℃程度まで行えばよい。すなわち、摺動面５，１０に微細化組織が形成された後における冷却条件は、特に限定されず、適宜決定すればよい。
【００５５】
本実施形態においては、上記冷却条件により、摺動面に、樹枝状セメンタイトおよびＣｒを主とする微細炭化物が分散した微細化組織することにより、鋳鉄の強度および硬度を向上することが可能となる。特に、微細なセメンタイトおよびＣｒを主とする微細な炭化物が、形成されるため、たとえば白銑鉄にみられるような、粗大なセメンタイトの脱落や、脆い組織が原因となるアブレーション摩耗を有効に防止することができる。
【００５６】
また、上記微細化組織の基地組織を、好ましくは、パーライト、ベイナイトおよびマルテンサイトの混合組織、より好ましくは、マルテンサイトを主体とする混合組織、さらに好ましくは、マルテンサイトを主体とするパーライトとマルテンサイトの混合組織とすることにより、基地硬さを向上させることができる。
【００５７】
なお、本実施形態において、摺動面に、上述した微細化組織を形成することは、鋳鉄を構成する成分組成を本発明の組成とすることにより達成可能であり、特に、ＮｉおよびＣｒの添加量を制御することにより、微細化組織を形成するチル組織のチル深さの安定化を図ることが可能となる。
【００５８】
以上のような工程を経ることにより製造される本発明の固定側および回転側フローティングシールリング２，７からなるフローティングシール装置１は、硬度が高く、耐摩耗特性に優れ、たとえば建設機械、車両等のトラックローラー用のシールとして好適に使用することができる。
【００５９】
なお、本発明は、上述した実施形態に限定されるものではなく、本発明の範囲内で種々に改変することができる。
たとえば、上述した実施形態では、本発明に係るシール材としてフローティングシールを例示したが、本発明に係るシール材としては、フローティングシールに限定されず、上記組成の鋳鉄材で構成してあるシール材であれば何でも良い。
【実施例】
【００６０】
以下、本発明を、さらに詳細な実施例に基づき説明するが、本発明は、これら実施例に限定されない。
【００６１】
まず、表１に示す各成分組成となるように、原材料を準備し、これらの原材料を１６００℃の温度で加熱処理（加熱溶解）し、その後、冷却速度５００℃／分で冷却することにより、鋳鉄材の試料１〜５を作製した。また、試料６として、クロム−モリブテン鋳鉄、試料７〜９として、３種のニハード鋳鉄を準備した。
次いで、各鋳鉄材の試料について、ロックウェル硬さの測定、耐摩耗試験、腐食試験を行った。
【００６２】
ロックウェル硬さの測定は、鋳鉄材の試料１〜９について、試料形状を、外径φ９０．１ｍｍのシールサイズ形状とし、ロックウェル硬さ試験機を使用して、摺動面について、測定を行った。表１に、測定結果を示す。
【００６３】
耐摩耗試験は、まず、試料１，６について、外径φ９０．１ｍｍのシールサイズ形状とした固定試験片、および同形状の回転試験片を準備し、図１に示す様なフローティングシール装置を作製することにより行った。ここで、固定試験片は、固定側フローティングシールリング２に相当し、回転試験片は、回転側フローティングシールリング７に相当する。試験雰囲気は、固定試験片および回転試験片の外周側を泥（青べと）８４重量％、水１４重量％の混合物とし、内周側を潤滑油とした。試験条件は、回転試験片を回転速度２００ｒｐｍ、「正方向回転２０秒、停止２０秒、逆方向回転２０秒、停止２０秒」の条件で回転させ、これを１サイクルとし、合計１００００サイクルとした。試料１，６の耐摩耗試験後の摺動面の摩耗状態を図２に、耐摩耗試験後のシールバンドの内径側移動量を図３に、それぞれ示す。
【００６４】
腐食試験は、試料１，試料６，試料９について、外径φ９０．１ｍｍのシールサイズ形状とした試験片を使用し、塩水噴霧試験機を使用して行った。試験条件としては、まず、シール表面をアセトンで洗浄し、その後、試験雰囲気を、塩水濃度５重量％、ｐＨ６．５〜７．２、温度３５℃、湿度９５〜９８％、試験時間１時間とした。塩水噴霧後、試験片をアルカリ性溶液で洗浄し、次いで、さらに余分な腐食物を取り除くため非イオン水で洗い流し、シール面の腐食割合を評価した。
【００６５】
【表１】
2005240065.tif 000003
【００６６】
評価１
表１に、試料１〜９の各成分組成、鋳鉄金属組織、およびロックウェル硬さを示す。なお、鋳鉄金属組織は、金属顕微鏡を使用し、鋳鉄材表面を観察することにより、決定した。
【００６７】
表１より、本発明の実施例の試料１〜３は、鋳鉄材を構成する成分組成が、本発明の範囲内であり、かつ鋳鉄材の表面組織が、パーライト基地にマルテンサイト基地微細化組織から形成されているため、表面硬度が、それぞれ、ＨＲＣで６７，６５，６６と高くなる結果となった。一方、成分組成が本発明の範囲外である比較例の試料４〜９は、鋳鉄材の表面組織が、パーライト基地にマルテンサイト基地チル組織となり、表面硬度が、それぞれ、ＨＲＣで４７〜６４と低くなる結果となった。
【００６８】
この結果より、鋳鉄を構成する成分組成を本発明の範囲内とし、好ましくは、微細化組織を形成することにより、高硬度を有し、かつ耐摩耗性に優れた鋳鉄材を得ることができることが確認できた。
【００６９】
評価２
図２（Ａ）、図２（Ｂ）は、それぞれ、試料１および試料６の耐摩耗試験後の摺動面の摩耗状態の表面高さを表す図であり、それぞれ、図２（Ａ）は、試料１の表面高さを、図２（Ｂ）は、試料６の表面高さを表す図である。図より明らかなように、試料１，６ともに、含水泥に直接接する外周側の摩耗が大きいが、試料１と試料６とでは、試料１のほうが、摩耗量が少なく、耐摩耗性に優れていることが確認できる。したがって、鋳鉄を構成する成分組成を本発明の範囲内とし、好ましくは、鋳鉄組織を微細化組織とすることにより、高硬度を有し、かつ耐摩耗性に優れた鋳鉄材を得ることができることが確認できた。
【００７０】
また、図３（Ａ）、図３（Ｂ）は、それぞれ試料１および試料６の耐摩耗試験後のシールバンドの内径側移動量を示す図であり、それぞれ、図３（Ａ）は、試料１の内径側移動量を、図３（Ｂ）は、試料６の内径側移動量を示す図である。図より、固定側および回転側のいずれも、試料１と試料６とでは、試料１のほうが、シールバンドの内径側移動量が少ないことが確認できる。なお、試料１の内径側移動量は、固定側で０．２８ｍｍ、回転側で０．８６ｍｍ、試料６の内径側移動量は、固定側で０．４４ｍｍ、回転側で１．２８ｍｍであった。したがって、鋳鉄を構成する成分組成を本発明の範囲内とすることにより、シールバンドの内径側移動量を小さくすることができるため、本発明の鋳鉄材は、フローティングシールリング用の鋳鉄材として、好適であることが確認できた。
【００７１】
評価３
腐食試験を行った結果、実施例の試料１は、腐食割合が７％、比較例の試料６，９は、それぞれ腐食割合が９％、１３％であり、実施例の試料１は、比較的Ｃｒを多く含有するクロム−モリブテン鋳鉄である試料６よりも高い耐腐食性を有することが確認できた。したがって、この結果より、鋳鉄を構成する成分組成を本発明の範囲内とすることにより、従来技術と比較して、耐腐食性に優れた鋳鉄材を得ることができることが確認できた。
【図面の簡単な説明】
【００７２】
【図１】図１は本発明の一実施形態に係るフローティングシール装置の断面図である。
【図２】図２（Ａ）、図２（Ｂ）は本発明の実施例および比較例の試料の耐摩耗試験後の摺動面の摩耗状態の表面高さを表す図である。
【図３】図３（Ａ）、図３（Ｂ）は本発明の実施例および比較例の試料の耐摩耗試験後のシールバンドの内径側移動量を示す図である。
【符号の説明】
【００７３】
１…  フローティングシール装置
２…  固定側フローティングシールリング
３，８，１３，１６…  溝
４，６，９，１１，１４，１７…  テーパ面
５，１０…  摺動面
７…  回転側フローティングシールリング
１２…  固定ハウジング
１５…  回転ハウジング
１８，１９…  Ｏ−リング
２０…  シャフト
【図１】
2005240065.tif 000004
【図２】
2005240065.tif 000005
【図３】
2005240065.tif 000006